(57)【特許請求の範囲】
【請求項１】
ａ）３０〜６０重量％の複数のエチレン性不飽和基を有する脂肪族ウレタンアクリレート、
ｂ）（メタ）アクリル酸エステルモノマー、
ｃ）０．１〜２重量％の光重合開始剤、
ｄ）可塑剤、および
ｅ）４〜１０重量％の連鎖移動剤
を含み、
（メタ）アクリル酸エステルモノマーの量および可塑剤の量の合計は、３０重量％〜５０重量％であり、
可塑剤が、ジブトキシエトキシエチルホルマールまたはジブトキシエトキシエチルアジペートを含む
、ディスプレイ用化学線硬化型接着剤組成物。
【請求項２】
連鎖移動剤がペンタエリトリトールテトラキス（３−メルカプトプロピオネート）を含む、請求項１に記載の化学線硬化型接着剤組成物。
【請求項３】
前記組成物がリワーク性を有する、請求項１に記載の化学線硬化型接着剤組成物。
【請求項４】
化学線で硬化させた状態において、およびガラス板をＬＣＤの前面偏光板に貼り合わせるための使用において前記組成物が、光漏れ試験で、２以下の光漏れ試験評点を示す、請求項１に記載の化学線硬化型接着剤組成物。
【請求項５】
化学線で硬化させた状態において、およびガラス板をＬＣＤの前面偏光板に貼り合わせるための使用において、前記組成物が、プーリング試験で、１以下のプーリング試験評点を示す、請求項１に記載の化学線硬化型接着剤組成物。
【請求項６】
前記可塑剤の量が少なくとも１０重量パーセントである、請求項１に記載の化学線硬化型接着剤組成物。
【請求項７】
前記可塑剤の量が１０重量パーセント〜４０重量パーセントの範囲にある、請求項６に記載の化学線硬化型接着剤組成物。
【請求項８】
前記モノマーの量が少なくとも１０重量パーセントである、請求項１に記載の化学線硬化型接着剤組成物。
【請求項９】
前記連鎖移動剤の量が４重量パーセント〜８重量パーセントの範囲にある、請求項１に記載の化学線硬化型接着剤組成物。
【請求項１０】
硬化した状態の前記組成物が０．３５Ｍｐａ未満の弾性率を示す、請求項１に記載の化学線硬化型接着剤組成物。
【発明の詳細な説明】
【技術分野】
【０００１】
本発明は、化学線硬化型（光硬化型）接着剤組成物を対象とする。
【背景技術】
【０００２】
今日の市場における液晶ディスプレイ（ＬＣＤ）等のフラットパネルディスプレイは、特殊なフィルムによって画質を高めたものが多い。このフィルムは可撓性または硬質のものであってもよい。このようなフィルムは、フラットパネルディスプレイの光学的性能の最適化、例えば、視覚コントラスト、輝度の向上、グレアの除去、色の向上、および鮮明度の向上を行うように設計されている。通常、フィルムは、ディスプレイの視認側に適用される。適用方法には、ディスプレイに直接容易に貼合するための光学的に透明な感圧接着剤を使用することが含まれる。
【０００３】
硬化型接着剤（例えば、熱または光硬化型）は、基板が実質的に永久的かつ高強度の付着力を必要とする用途に用いられてきた。しかしながら、一般に、従来の硬化型接着剤は、テープのように容易に適用できるものではない。フィルムを基材に適用するための粘着材料が米国特許第６，１３９，９５３号明細書に記載されている。光学製品用途（例えば、グレージング）の場合、光学的に透明な強力に付着した積層体（例えば、層状基板）を得ることができる硬化型接着剤が求められてきた。
【０００４】
強度および適用の容易さの両方を達成するために、光学用途に使用することができるハイブリッド組成物が開発された。例えば、光硬化型ポリエステル系接着剤がプラスチックグレージング用途に用いられてきた。デジタル・ビデオ・ディスク（ＤＶＤまたは光ディスク）の貼り合わせおよびブラウン管（ＣＲＴ）用途においては、液状接着剤配合物が用いられてきた。再帰反射物品の製造におけるビーズの貼着用としては、硬化型高分子網目が提案されてきた。
【０００５】
しかしながら、多くの光学基板／積層体に求められる条件は強度および適用に関するものだけではない。特定の光学製品は、熱、ＵＶ（太陽）光、水等の過酷な環境条件に曝される。例えば、自動車のフロントガラスは、通常、あらゆる種類の天候に曝される屋外環境に存在する。このようなフロントガラスは、典型的には、多層光学フィルム（ＭＬＯＦ）（３Ｍ  Ｃｏ．（Ｓｔ．Ｐａｕｌ，Ｍｉｎｎ．））から作製された太陽光または赤外（ＩＲ）反射フィルムに接着されたアクリル樹脂やポリカーボネート等の基板を含む。この材料は、層間の接着が損傷したり機能低下が起こると光が通りにくくなったりする場合がある。
【０００６】
ガラスを貼り合わせるための低強度紫外（「ＵＶ」）光を用いる光硬化型液状アクリル酸エステル接着剤は周知である。この種の接着剤は、高強度のＵＶ光が利用できないかまたは実用的でない場合のガラス組立および修復用途に有用である。
【０００７】
ＵＶ／電子線（「ＥＢ」）硬化型印刷インキ等に使用される多くの速硬性低黄変性アクリレート官能性オリゴマー製品が周知である。しかしながら、この種の製品は一般に、ガラスに対する接着強度が劣っている。
【発明の概要】
【発明が解決しようとする課題】
【０００８】
ガラスの貼り合わせに適した実用的な市販のＵＶ／可視硬化型接着剤は、幾つかの重要な特性、例えば、良好な接着強度、短いタックフリータイム、光学的透明性、および低減された黄変性を有することが望ましく、場合によってはこれらが不可欠である。ディスプレイ用途に用いることを目的とした光学接着剤（硬化状態）に非常に望ましいさらなる重要な特性としては、リワーク性ならびに接着剤を用いて貼り合わせた製品中に望ましくないプーリングおよび光漏れ（ｇｌｏｗ  ｍａｒｋ）が現れる傾向が低いことが挙げられる。既存の市販の接着剤は、これらの重要な特性の１つまたはそれ以上が不十分である。本発明は、この必要性／要求を満たす解決策を提供するものである。
【課題を解決するための手段】
【０００９】
一実施形態において、本発明は、
ａ）複数のエチレン性不飽和基を有する脂肪族ウレタンアクリレート、
ｂ）単官能性モノマー、
ｃ）光重合開始剤、
ｄ）可塑剤、および
ｅ）連鎖移動剤
を含む化学線硬化型接着剤組成物である。
【００１０】
他の実施形態において、本発明は、
ａ）複数のエチレン性不飽和基を有する脂肪族ウレタンアクリレート、
ｂ）フェノキシエチルアクリレートおよびトリメチロールプロパンホルマールアクリレートからなる群から選択される単官能性モノマー、
ｃ）光重合開始剤、
ｄ）可塑剤、ならびに
ｅ）連鎖移動剤
を含む化学線硬化型接着剤組成物である。
【００１１】
他の実施形態において、本発明は、
ａ）複数のエチレン性不飽和基を有する脂肪族ウレタンアクリレート、
ｂ）単官能性モノマー、
ｃ）二官能性アルファ−ヒドロキシケトン、１−ヒドロキシシクロヘキシルフェニルケトン、および２，４，６−トリメチルベンゾイルフェニルホスフィンオキシドからなる群から選択される光重合開始剤、
ｄ）可塑剤、ならびに
ｅ）連鎖移動剤
を含む化学線硬化型接着剤組成物である。
【００１２】
他の実施形態において、本発明は、
ａ）複数のエチレン性不飽和基を有する脂肪族ウレタンアクリレート、
ｂ）単官能性モノマー、
ｃ）光重合開始剤、
ｄ）可塑剤、ならびに
ｅ）ペンタエリスリトールテトラキス（３−メルカプトプロピオネート）、２−メルカプトベンゾチアゾール、２−メルカプトベンゾオキサゾール、４−メチル−４Ｈ−１，２，４−トリアゾール−３−チオール、Ｎ−フェニルグリシン、１，１−ジメチル−３，５−ジケトシクロヘキサン、２−メルカプトベンズイミダゾール、ペンタエリスリトールテトラキス（メルカプトアセタート）、４−アセトアミドチオフェノール、メルカプトコハク酸、ドデカンチオール、およびベータメルカプトエタノールからなる群から選択される連鎖移動剤
を含む化学線硬化型接着剤組成物である。
【００１３】
他の実施形態において、本発明は、
ａ）複数のエチレン性不飽和基を有する脂肪族ウレタンアクリレート、
ｂ）単官能性モノマー、
ｃ）光重合開始剤、
ｄ）可塑剤、および
ｅ）ペンタエリスリトールテトラキス（３−メルカプトプロピオネート）
を含む化学線硬化型接着剤組成物である。
【００１４】
他の実施形態において、本発明は、
ａ）複数のエチレン性不飽和基を有する脂肪族ウレタンアクリレート、
ｂ）単官能性モノマー、
ｃ）光重合開始剤、
ｄ）ジブトキシエトキシエチルアジペートおよびジブトキシエトキシエチルホルマールからなる群から選択される可塑剤、ならびに
ｅ）連鎖移動剤
を含む化学線硬化型接着剤組成物である。
【００１５】
用語集
本明細書において用いられる「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語またはこれらのあらゆる変形は、非排他的包含を含むことを意図している。例えば、列挙された構成要素（ｅｌｅｍｅｎｔ）を含むプロセス（ｐｒｏｃｅｓｓ）、方法（ｍｅｔｈｏｄ）、物品、または装置は、必ずしもこれらの構成要素のみに限定されるわけではなく、明示的に列挙されていないかまたはこのようなプロセス、方法、物品、もしくは装置に本来備わっている他の構成要素が含まれていてもよい。さらに、そうでないことが明示されていない限り、「または（ｏｒ）」は包含的論理和を指すものであって、排他的論理和を指すものではない。例えば、条件ＡまたはＢとは、以下のいずれか１つによって満たされる：Ａが真であり（または存在する）かつＢが偽である（または存在しない）、Ａが偽であり（または存在しない）かつＢが真である（または存在する）、ならびにＡおよびＢの両方が真である（または存在する）。
【００１６】
また、「ａ」または「ａｎ」は、本発明の構成要素および構成要件（ｃｏｍｐｏｎｅｎｔ）を記載する際に用いられる。これは単に便宜上および本発明の一般的な意味を与える目的で用いられている。この記載には１つまたは少なくとも１つが包含されると解釈すべきであり、単数形には、それ以外を意味することが明白でない限りは、複数形も含まれる。
【００１７】
特に定義されていない限り、本明細書において用いられる技術用語および科学用語はすべて本発明が属する当該技術分野の当業者に理解されている通常の意味と同じ意味を持つ。本明細書に記載されている方法および物質と類似または均等な方法および物質を本発明の実施または試験に使用してもよいが、以下に記載する方法および物質が好適である。本明細書に述べるあらゆる刊行物、特許出願、特許、および他の参考文献については、その全体を参考として組み込むものとする。矛盾が生じた場合は本明細書（定義を含む）が優先される。さらに、物質、方法、および例は例示のみを目的とするものであって、限定を意図するものではない。
【発明を実施するための形態】
【００１８】
様々な実施形態において、本発明は、
ａ）複数のエチレン性不飽和基を有する脂肪族ウレタンアクリレート、
ｂ）単官能性モノマー、
ｃ）光重合開始剤、
ｄ）可塑剤、および
ｅ）連鎖移動剤
を含む化学線硬化型接着剤組成物である。
【００１９】
本明細書に記載されている重量百分率はすべて組成物全体を基準とするものであり、範囲にはすべて、その中に含まれる任意の範囲または値が包含される。
【００２０】
連鎖移動剤は、接着剤組成物中に約４〜１０重量％、好ましくは約５〜９重量の範囲の量で存在してもよい。連鎖移動剤の量が約４重量％未満の場合は、この組成の接着剤をＬＣＤディスプレイに使用した場合にＬＣＤディスプレイ中に望ましくないプーリングおよび「ハロー」現象（例えば、光漏れ）が生じやすくなるほど、硬化した状態の接着剤の剛性が過度に高くなるとともに弾性率が過度に高くなるであろう。連鎖移動剤の量が約１０重量％を超えた場合は、硬化した状態の接着剤はディスプレイ用途に適した強度を欠くものになるであろう。
【００２１】
一実施形態においては、連鎖移動剤は、ペンタエリスリトールテトラキス（３−メルカプトプロピオネート）（ＰＥＴＡＭＡＰ）、２−メルカプトベンゾチアゾール（２−ＭＢＴ）、２−メルカプトベンゾオキサゾール（２−ＭＢＯ）、４−メチル−４Ｈ−１，２，４−トリアゾール−３−チオール（ＭＭＴ）、Ｎ−フェニルグリシン、１，１−ジメチル−３，５−ジケトシクロヘキサン、２−メルカプトベンズイミダゾール、ペンタエリスリトールテトラキス（メルカプトアセタート）、４−アセトアミドチオフェノール、メルカプトコハク酸、ドデカンチオール、およびベータ−メルカプトエタノールから選択してもよい。他の実施形態においては、連鎖移動剤は、ペンタエリスリトールテトラキス（３−メルカプトプロピオネート）（ＰＥＴＡＭＡＰ）、２−メルカプトベンゾチアゾール（２−ＭＢＴ）、２−メルカプトベンゾオキサゾール（２−ＭＢＯ）、および４−メチル−４Ｈ−１，２，４−トリアゾール−３−チオール（ＭＭＴ）から選択してもよい。さらなる他の実施形態においては、連鎖移動剤は、ペンタエリスリトールテトラキス（３−メルカプトプロピオネート）（ＰＥＴＡＭＡＰ）である。さらなる他の実施形態においては、連鎖移動剤は、特定の化合物には限定されず、連鎖移動剤は、上に列挙した化合物のいずれかであってもよいし、あるいは、連鎖移動剤は、他の化合物（四臭化炭素、ジメチルアニリン、エタンチオール、ブタンチオール、ｔ−ブチルメルカプタン、チオフェノール、およびエチルメルカプトアセタートが挙げられるが、これらに限定されるものではない）であってもよい。
【００２２】
本発明の組成物は、複数のエチレン性不飽和基を有する光重合性ウレタン（メタ）アクリレートを含む。ウレタン（メタ）アクリレートは、ウレタンアクリレートまたはウレタンメタクリレートのどちらであってもよく、好ましくはウレタンアクリレートである。一実施形態においては、ウレタン（メタ）アクリレートは、脂肪族ウレタンジアクリレートである。ウレタン（メタ）アクリレートは、組成物中に、組成物全体を基準として約３０〜６０重量％の範囲で存在する。ウレタン（メタ）アクリレートの量が約６０重量％を超えると組成物の溶液粘度が過度に高くなり、その結果、組成物を光硬化させる前に必要な脱泡が適用できなくなる。ウレタン（メタ）アクリレートの量が約３０重量％未満の場合は溶液粘度が過度に低くなり、その結果、硬化した接着剤が乾燥し／硬くなり、粘着性または可撓性のないものになる。硬化した接着剤がこのような性質を有することは、硬化した接着剤が、これらの接着剤を用いて貼り合わせたディスプレイに望ましくないプーリングおよび光漏れ現象が現れる傾向に加えて、これらの接着剤を用いて貼り合わせたディスプレイがリワーク性のないものになる傾向が高いことに対応するという点で望ましいことではない。さらに、このような望ましくない性質はディスプレイの剥離を招く可能性がある。
【００２３】
幾つかの実施形態においては、ウレタン（メタ）アクリレートは、ＣＮ−９００２（Ｓａｒｔｏｍｅｒ  Ｃｏｍｐａｎｙ（Ｅｘｔｏｎ，ＰＡ））、Ｅｂｅｃｒｙｌ（登録商標）２３０（脂肪族ウレタンジアクリレート）、Ｅｂｅｃｒｙｌ（登録商標）２４４（１，６−ヘキサンジオールジアクリレートで１０％に希釈した脂肪族ウレタンジアクリレート）、Ｅｂｅｃｒｙｌ（登録商標）２６４（１，６−ヘキサンジオールジアクリレートで１５％に希釈した脂肪族ウレタントリアクリレート）、Ｅｂｅｃｒｙｌ（登録商標）２８４（１，６−ヘキサンジオールジアクリレートで１０％に希釈した脂肪族ウレタンジアクリレート）、ＣＮ−９６１  Ｅ７５（エトキシ化トリメチロールプロパントリアクリレート２５％とブレンドした脂肪族ウレタンジアクリレート）、ＣＮ−９６１  Ｈ８１（２（２−エトキシエトキシ）エチルアクリレート１９％とブレンドした脂肪族ウレタンジアクリレート）、ＣＮ−９６３Ａ８０（トリプロピレングリコールジアクリレート２０％とブレンドした脂肪族ウレタンジアクリレート）、ＣＮ−９６４（脂肪族ウレタンジアクリエート）、ＣＮ−９６６Ａ８０（トリプロピレングリコールジアクリレート２０％とブレンドした脂肪族ウレタンジアクリレート）、ＣＮ−９８２Ａ７５（トリプロピレングリコールジアクリレート２５％とブレンドした脂肪族ウレタンジアクリレート）、ならびにＣＮ−９８３（脂肪族ウレタンジアクリレート）、ＦＡＩＲＡＤ  ８０１０、ＦＡＩＲＡＤ  ８１７９、ＦＡＩＲＡＤ  ８２０５、ＦＡＩＲＡＤ  ８２１０、ＦＡＩＲＡＤ  ８２１６、ＦＡＩＲＡＤ  ８２６４、Ｍ−Ｅ−１５、ＵＶＵ−３１６、ＡＬＵ−３０３、およびＧｅｎｏｍｅｒ  ４６５２から選択してもよい。一実施形態においては、ウレタン（メタ）アクリレートは、Ｓａｒｔｏｍｅｒ  ＣＮ−９００２（脂肪族ウレタンジアクリレート）である。好適な市販のウレタン（メタ）アクリレートのさらなる例としては、ＣＮ９６３、ＣＮ９６４、ＣＮ９６５、ＣＮ９６６、ＣＮ９７０、ＣＮ９７３、およびＣＮ９９０が挙げられ、これらはいずれもＳａｒｔｏｍｅｒ（Ｅｘｔｏｎ，ＰＡ）より入手可能である。Ｅｂｅｃｒｙｌ（登録商標）ウレタン（メタ）アクリレートは、Ｃｙｔｅｃ  Ｓｕｒｆａｃｅ  Ｓｐｅｃｉａｌｔｉｅｓ（Ｂｒｕｓｓｅｌｓ，Ｂｅｌｇｉｕｍ）より入手可能である。ＣＮ−ｘｘｘの名称で上に列挙したウレタン（メタ）アクリレートは、Ｓａｒｔｏｍｅｒ（Ｅｘｔｏｎ，ＰＡ）より入手可能である。ＦＡＩＲＡＤウレタン（メタ）アクリレートは、Ｆａｉｒａｄ  Ｔｅｃｈｎｏｌｏｇｙ  Ｉｎｃ．（Ｍｏｒｒｉｓｖｉｌｌｅ，ＰＡ）より入手可能である。Ｍ−Ｅ−１５、ＵＶＵ−３１６、ＡＬＵ−３０３、およびＧｅｎｏｍｅｒ  ４６５２ウレタン（メタ）アクリレートは、それぞれ、Ｒａｈｎ  ＡＧ（１００５Ｎ’  Ｃｏｍｍｏｎｓ  Ｄｒｉｖｅ，Ａｕｒｏｒａ，ＩＬ）より入手可能である。
【００２４】
様々な実施形態において、ウレタン（メタ）アクリレートは、式（Ｉ）：
【００２５】
【化１】
0005735279.tif 000002
【００２６】
を有していてもよい。Ｍ1は、それぞれ独立に、アルキレン、アシルアルキレン、オキシアルキレン、アリーレン、アシルアリーレン、またはオキシアリーレンである。Ｍ2は、それぞれ独立に、アルキレンまたはアリーレンである。各Ｍ1および各Ｍ2は、任意選択により、アルキル、シクロアルキル、アルケニル、シクロアルケニル、アルキニル、アシル、アルコキシ、ヒドロキシル、ヒドロキシアルキル、ハロ、ハロアルキル、アミノ、シリコーン、アリール、またはアラルキルで置換されている。式（Ｉ）において、ｘは、４０未満の正の整数であり、ｙは、１００未満の正の整数であり、ｚは、４０未満の正の整数である。Ａは、それぞれ独立に、式：
【００２７】
【化２】
0005735279.tif 000003
【００２８】
（Ｒ1は、水素または低級アルキルであり、Ｌは、それぞれ独立に、C1~C4アルキルであり、ｗは、０〜２０の範囲の整数である）を有する。式（Ｉ）において、ｗ、ｘ、ｙ、およびｚは、ウレタン（メタ）アクリレートの分子量が２０，０００未満になるように一緒に選択される。より詳細には、Ｍ1はアシルアルキレンであってもよく、Ｍ2はアルキレンまたはアリーレンであってもよい。
【００２９】
（メタ）アクリレートモノマーは、本発明の組成物の他の成分である。（メタ）アクリレートモノマーは、酸素および水素原子および任意選択により他の原子（例えば、硫黄、窒素）に加えて７〜１８個の炭素原子、好ましくは９〜１５個の炭素原子、より好ましくは９〜１２個の炭素原子を含んでいてもよい。炭素原子は、芳香族基または脂肪族基のいずれかとして存在していてもよい。メタクリレートモノマーの非限定的な例として、環状トリメチロールプロパンホルマールアクリレート（Ｓａｒｔｏｍｅｒ  Ｃｏ．（Ｅｘｔｏｎ，ＰＡ）からのＳＲ−５３１）および２−フェノキシエチルアクリレート（Ｓａｒｔｏｍｅｒ  Ｃｏ．（Ｅｘｔｏｎ，ＰＡ）からのＳＲ−３３９）が挙げられる。より好ましい一実施形態においては、モノマー中にフェノキシアルキル基（例えば、２−フェノキシエチル）が存在する。（メタ）アクリレートモノマーは単官能性である。（メタ）アクリレートモノマーは、約１０重量パーセント〜約４０重量パーセント、好ましくは約１２重量パーセント〜約３３重量パーセントの範囲で存在する。幾つかの実施形態においては、（メタ）アクリレートモノマーは、約１４重量パーセント〜約３３重量パーセントの範囲で存在する。
【００３０】
可塑剤は、本発明の組成物の他の成分である。一実施形態においては、可塑剤は、可塑剤の性質を示すことが周知の任意の化合物または化合物群であってもよい。他の実施形態においては、可塑剤は、Ａｒｔｈｕｒ  Ｋ．Ｄｏｏｌｉｔｔｌｅ著、「Ｔｈｅ  Ｔｅｃｈｎｏｌｏｇｙ  ｏｆ  Ｓｏｌｖｅｎｔｓ  ａｎｄ  Ｐｌａｓｔｉｃｉｚｅｒｓ」，Ｊｏｈｎ  Ｗｉｌｅｙ  ＆  Ｓｏｎｓ，Ｉｎｃ．，Ｎｅｗ  Ｙｏｒｋ，１９５４（特に第１５および１６章参照）に開示されている任意の可塑剤または可塑剤群であってもよい。他の実施形態においては、好適な可塑剤の非限定的な例として、これらに限定されるものではないが、ジブトキシエトキシエチルホルマール（Ｃｙｒｏｆｌｅｘ  ＳＲ６６０）またはジブトキシエトキシエチルアジペート（Ｗａｒｅｆｌｅｘ  ＳＲ６５０）（いずれもＳａｒｔｏｍｅｒ  Ｃｏｍｐａｎｙ（Ｅｘｔｏｎ，ＰＡ）より入手可能である）が挙げられるが、これらに限定されるものではない。他の実施形態においては、可塑剤は、ジブトキシエトキシエチルホルマール（Ｃｙｒｏｆｌｅｘ  ＳＲ６６０）またはジブトキシエトキシエチルアジペート（Ｗａｒｅｆｌｅｘ  ＳＲ６５０）であり、いずれもＳａｒｔｏｍｅｒ  Ｃｏｍｐａｎｙ（Ｅｘｔｏｎ，ＰＡ）より入手可能である。可塑剤は、約１０重量パーセント〜約４０重量パーセント、好ましくは約２０重量パーセント〜約３５重量パーセント、より好ましくは約２５重量パーセント〜約３５重量パーセントの範囲で存在する。幾つかの実施形態においては、可塑剤は、約１５重量パーセント〜約３０重量パーセントの範囲で存在する。
【００３１】
本発明においては、（メタ）アクリレートモノマーおよび可塑剤を一緒に添加する場合に好適な量の範囲がある。大まかに言うと、（メタ）アクリレートモノマーの量および可塑剤（一緒に添加される）の量の合計は、約３０重量パーセント〜約５０重量パーセントの範囲であってもよく、好ましくは約３５重量パーセント〜約５０重量パーセントの範囲であってもよく、より好ましくは約４０重量パーセント〜約４８重量パーセントの範囲であってもよい。（メタ）アクリレートモノマーの量および可塑剤の量の合計が約５０重量％を超えると溶液粘度が低くなり、その結果として、硬化した接着剤が乾燥し／硬くなり、粘着性（望ましい）または可撓性がなくなる。硬化した接着剤がこのような性質を有すると、硬化接着剤にリワーク性が求められる場合は適応できず、このような性質を有する接着剤を用いて製造されたディスプレイの剥離を招く可能性がある。（メタ）アクリレートモノマーの量と可塑剤の量との合計が約３０重量％未満である場合は、組成物の溶液粘度が高くなり、その結果として、光硬化の前に必要な組成物の脱泡に対応できなくなる。
【００３２】
化学線に露光させることによってモノマーの重合を開始するために、本発明の組成物は、光重合開始剤または光重合開始剤系を含む。好適な光重合開始剤としては、これらに限定されるものではないが、二官能性アルファ−ヒドロキシケトン（Ｓａｒｔｏｍｅｒ  Ｃｏ．（Ｅｘｔｏｎ，ＰＡ）からのＥｓａｃｕｒｅ（登録商標）ＯＮＥ）、２，４，６−トリメチルベンゾイルジフェニルホスフィンオキシド（Ｓａｒｔｏｍｅｒ  Ｃｏ．（Ｅｘｔｏｎ，ＰＡ）からのＥｓａｃｕｒｅ（登録商標）ＴＰＯ）、Ｉｒｇａｃｕｒｅ（登録商標）１８４（１−ヒドロキシシクロヘキシルフェニルケトン）、Ｉｒｇａｃｕｒｅ（登録商標）９０７（２−メチル−１−［４−（メチルチオ）フェニル］−２−モルホリノプロパン−１−オン）、Ｉｒｇａｃｕｒｅ（登録商標）３９２（２−ベニル−２−Ｎ，Ｎ−ジメチルアミノ−１−（４−モルホリノフェニル）−１−ブタノン）、Ｉｒｇａｃｕｒｅ（登録商標）５００（１−ヒドロキシシクロヘキシルフェニルケトン５０％およびベンゾフェノン５０％の組合せ）、Ｉｒｇａｃｕｒｅ（登録商標）６５１（２，２−ジメトキシ−１，２−ジフェニルエタン−１−オン）、Ｉｒｇａｃｕｒｅ（登録商標）１７００（ビス（２，６−ジメトキシベンゾイル−２，４−，４−トリメチルペンチル）ホスフィンオキシド２５％および２−ヒドロキシ−２−メチル−１−フェニル−プロパン−１−オン７５％の組合せ）、ＤＡＲＯＣＵＲ（登録商標）１１７３（２−ヒドロキシ−２−メチル−１−フェニル−１−プロパン）、およびＤＡＲＯＣＵＲ（登録商標）４２６５（２，４，６−トリメチルベンゾイルジフェニル−ホスフィンオキシド５０％および２−ヒドロキシ２−メチル−１−フェニル−プロパン−１−オン５０％の組合せ）が挙げられ、これらの光重合開始剤は、Ｃｉｂａ−Ｇｅｉｇｙ  Ｃｏｒｐ．（Ｔａｒｒｙｔｏｗｎ，ＮＹ）より入手可能である。さらなる幾つかの好適な光重合開始剤としては、Ｕｎｉｏｎ  Ｃａｒｂｉｄｅ  Ｃｈｅｍｉｃａｌｓ  ａｎｄ  Ｐｌａｓｔｉｃｓ  Ｃｏ．，Ｉｎｃ．（Ｄａｎｂｕｒｙ，Ｃｏｎｎ．）から市販されているＣＹＲＡＣＵＲＥ（登録商標）ＵＶＩ−６９７４（トリアリールスルホニウムヘキサフルオロアンチモン酸塩混合物）およびＣＹＲＡＣＵＲＥ（登録商標）ＵＶＩ−６９９０（トリアリールスルホニウムヘキサフルオロリン酸塩混合物）ならびにＲａｈｎ  Ｒａｄｉａｔｉｏｎ  Ｃｕｒｉｎｇより市販されているＧｅｎｏｃｕｒｅ（登録商標）ＣＱ、Ｇｅｎｏｃｕｒｅ（登録商標）ＢＯＫ、およびＧｅｎｏｃｕｒｅ（登録商標）Ｍ．Ｆ．があり、それ以外では、ベンゾフェノン、２−ヒドロキシ−２−フェニルアセトフェノン、ベンゾインイソプロピルエーテル、２，４，６−トリメチルベンゾイルジフェニルホスフィンオキシド、メチルフェニルグリオキシレート、１−フェニル−１，２−プロパンジオン−２−ｏ−エトキシカルボニルオキシム、ならびに置換および無置換のヘキサフェニルビイミダゾール二量体が挙げられる。好ましい光重合開始剤としては、Ｅｓａｃｕｒｅ（登録商標）ＯＮＥおよびＥｓａｃｕｒｅ（登録商標）ＴＰＯ（いずれもＳａｒｔｏｍｅｒ  Ｃｏ．（Ｅｘｔｏｎ，ＰＡ）から）が挙げられる。本明細書においてはこれ��の材料の組合せを使用してもよい。
【００３３】
光重合開始剤は、接着剤組成物中に、組成物全体の約０．１〜２重量％の範囲の量で存在してもよく、好ましくは、組成物全体の約０．５〜１．２重量％の範囲の量で存在する。光重合開始剤が約０．１重量％未満の量で存在する場合、硬化速度が遅過ぎて許容できず、かつ／またはほぼゼロとなる。光重合開始剤が約２重量％を超える量で存在する場合、増量することの利点がなく、かつ／または組成物の黄変する傾向が高くなる可能性がある。
【００３４】
上述した光硬化型接着剤組成物は、任意選択により、光安定剤を含んでいてもよい。好適な光安定剤の非限定的な幾つかの例は、Ｔｉｎｕｖｉｎ（登録商標）２９２（セバシン酸（ビス（１，２，２，６，６−ペンタメチル−４−ピペリジル）およびセバシン酸１−メチル−１０−（１，２，２，６，６−ペンタメチル−４−ピペリジル））およびＴｉｎｕｖｉｎ（登録商標）７６５（セバシン酸ビス（１，２，２，６，６，−ペンタメチル−４−ピペリジル））（いずれもＣｉｂａ  Ｓｐｅｃｉａｌｔｙ  Ｃｈｅｍｉｃａｌｓより入手可能）；ＢＬＳ２９２（セバシン酸ビス（１，２，２，６，６−ペンタメチル−４−ピペリジル）およびセバシン酸１−（メチル）−１０−（１，２，２，６，６−ペンタメチル−４−ピペリジル））（Ｍａｙｚｏ  Ｉｎｃ．より入手可能）；ＭＥＱＨ（４−メトキシフェノール）（Ａｌｄｒｉｃｈ  Ｃｈｅｍｉｃａｌ  Ｃｏｍｐａｎｙより入手可能）；ならびにＬＡ−３２およびＬＡ−８２（ＡＤＫ  Ｓｔａｂより入手可能）；ならびにＣｈｉｍａｓｓｏｒｂ（登録商標）８１（Ｃｉｂａ  Ｓｐｅｃｉａｌｔｙ  Ｃｈｅｍｉｃａｌｓより入手可能）である。ヒンダードアミン系光安定剤（ＨＡＬＳ）である安定剤が好ましい。一実施形態においては、ＨＡＬＳ安定剤は、Ｔｉｎｕｖｉｎ（登録商標）７６５（セバシン酸ビス（１，２，２，６，６−ペンタメチル−４−ピペリジル））およびＴｉｎｕｖｉｎ（登録商標）２９２（セバシン酸ビス（１，２，２，６，６−ペンタメチル−４−ピペリジル）およびセバシン酸１−（メチル）−１０−（１，２，２，６，６−ペンタメチル−４−ピペリジル））からなる群から選択される。Ｔｉｎｕｖｉｎ（登録商標）７６５およびＴｉｎｕｖｉｎ（登録商標）２９２はいずれもＣｉｂａ  Ｓｐｅｃｉａｌｔｙ  Ｃｈｅｍｉｃａｌｓより入手可能である。他の実施形態においては、光安定剤は、Ｔｉｎｕｖｉｎ（登録商標）７６５（セバシン酸ビス（１，２，２，６，６−ペンタメチル−４−ピペリジル））である。
【００３５】
光安定剤が組成物中に存在する場合、組成物全体を基準として、約０．０１〜０．１重量％、好ましくは約０．０１〜０．０６重量％、より好ましくは約０．０２５〜０．０７５重量％、よりさらに好ましくは約０．０２５〜０．０５０重量％の範囲の量で存在していてもよい。組成物中の安定剤の量が約０．１重量％を超えた場合は、未硬化の組成物の粘度が時間とともに上昇し（３ヵ月以下を超える）、製品が十分な貯蔵寿命を有するには許容できない水準になる可能性がある。安定剤の量が約０．０１０重量％未満の場合は、光安定剤の有効性が十分でない。
【００３６】
いかなる理論に束縛されるものでもないが、本発明者らは、硬化した組成物が良好な付着力を示すための剛性および柔軟性の適切なバランスを有し、この接着剤を用いた装置にリワーク性を付与し、かつ望ましくない光漏れおよびプーリング現象を低減するかまたはなくすようにするためには、可塑剤および連鎖移動剤の量が本発明者らの組成物に特に重要であると考えている。本発明の組成物中の連鎖移動剤または可塑剤のいずれかを増量することにより、硬化状態においてより弾性率が低くより柔軟性が高いポリマーが得られる。
【００３７】
定義
光漏れ
光漏れは、ＬＣＤの一部分が他の部分よりも高い応力を受けたときに起こるＬＣＤの外観上の視差／画像の変形である。ガラス板を、例えば接着剤を用いて貼合されたＬＣＤは、硬化した接着剤の弾性率が高過ぎる場合、より高い応力を受ける部位（特に縁部付近）が存在し得る。この場合、貼合されたＬＣＤに望ましくない光漏れが現れる場合がある。本発明においては、光漏れをその深刻度に応じて以下の０〜５の評点を用いて評価する：
０＝光漏れは認められない。
１＝軸外または軸上に淡黄色の光漏れがわずかに視認できる。
２＝軸上に中程度の黄色の光漏れが認められる。
３＝濃黄色の不快な変色が見られる。
４＝黄金色〜淡褐色の深刻な変色が見られる。
５＝濃い黄褐色が見られる。
表１に報告した光漏れ試験は５０℃で実施したものである。
【００３８】
プーリング
プーリングは、ＬＣＤディスプレイが押圧されると液晶材料に波打ちが現れやすくなるという押圧に誘発されるＬＣＤパネルの望ましくない歪みであり、押圧下においても均一なディスプレイ（このような押圧に誘発される欠陥が観察されない）と比較して望ましくないものである。プーリングが発生すると乱れたディスプレイ上に無関係な情報が観察され、また、望ましい均一なディスプレイ背景の妨げになるため、ディスプレイに情報を書き込む際にペンを使用するノートタブレット型ディスプレイには特に望ましくない。本発明においては、接着剤で貼合されたディスプレイに生じるプーリングの深刻度について以下の０〜５の評点を用いて評価する：
０＝プーリングは認められない。
１＝端部付近でわずかなプーリング
２＝軽度〜中程度のプーリング
３＝中程度のプーリング
４＝中程度〜高度のプーリング
５＝表１の比較試料１１に匹敵するかまたはそれを上回る高度のプーリング
表１に報告したプーリングの評点は室温で決定したものである。
【００３９】
リワーク性
本発明における接着貼合されたディスプレイ（例えば、ＬＣＤ）のリワーク性とは、硬化接着剤層によってディスプレイに貼合されている基板（例えば、フィルムまたはガラス板）を取り外すべくディスプレイを分解する際に、貼合に用いた硬化接着剤が過度な困難を伴ったり長時間を要したりすることなく所望または必要に応じて清浄かつ効果的に除去できることを意味するものと定義される。リワーク性が求められる例は、貼合されたディスプレイ内に気泡や他の欠陥が見つかった場合である。この場合、再び貼り合わせ工程を実施し、リワークにおいてヒビ（ｆｌａｗ）が存在しない貼り合わせディスプレイが得られるように、ディスプレイから基板および接着剤を取り除くことが非常に望ましい。リワークを実施することができない場合は、通常、欠陥を有する貼合ディスプレイを修正することができず、その場合は廃棄されるのが普通であり、これはディスプレイだけでなくフィルムまたは板の比較的高額な損失に相当する。
【００４０】
より具体的には、リワーク性を有する硬化接着剤とは、硬化接着剤の中を引き抜かれ（ｄｒａｗｎ）／切り進む（ｓｌｉｃｅｄ）ワイヤーまたは他のリワーク工具に適合し、接着剤がそれ自身に再び貼り付いたり、切り開かれたＬＣＤパネル上の接着層が接着を再形成する著しい傾向を示したりすることなくＬＣＤパネルから接着剤を基本的に清浄に分離することが可能なものである。さらに、リワーク性の観点から良好な接着剤は、既に切り開かれて互いに分離したＬＣＤおよびガラス板から作業者が手で容易に比較的短時間で接着剤を除去できるように、接着層が切り開かれることにより分離した硬化接着剤が数個の凝集塊に集合する傾向にあるものである。
【実施例】
【００４１】
接着剤試料
表１に示す異なる接着剤組成物の試料を表１に示す成分量（重量パーセント単位）で作製した。これらの組成物用の接着剤のバッチサイズは５００〜２５００グラムの範囲とした。
【００４２】
試験方法
試験方法およびパラメータに加えて各試験の種類を定める重要な情報を以下に示す。
【００４３】
引張測定
両辺が直線状である硬化樹脂の細片（公称値１２７ｍｍ×３０ｍｍ×１．５ｍｍ）を使用し、Ｉｎｓｔｒｏｎ（Ｃａｎｔｏｎ，Ｍａｓｓａｃｈｕｓｅｔｔｓ）製の万能材料試験機で弾性率および３３％歪みにおける公称応力について引張測定を実施した。引張試験は試験速度を２７９ｍｍ／分として２４℃で実施し、初期の把持具間隔を７６ｍｍとした。初期の把持具間隔から歪みを求めた。初期寸法を用いて応力を求めた。結果として得られた応力−歪み曲線から求めた弾性率の値をｍＰＡ（ミリパスカル）で報告する（表１参照）。
【００４４】
ＬＣＤ装着具を用いた貼合の準備
ＬＣＤをガラス板に貼り合わせるためのＬＣＤ装着具の作製には、所与の光硬化型接着剤試料を使用し、また、貼合させたい範囲のみに未硬化の液状接着剤を留めるための実験室法である堰止め技法（ｄａｍ  ｔｅｃｈｎｉｑｕｅ）を用いた。使用した堰は、硬化した接着剤の厚みのレベルを定めるテープを立ててシムと一緒に縁取りしたものである。
【００４５】
装着具の「堰止められた」範囲に接着剤を注いだ。次いで、ガラスを接着剤の上に載せて、視認できる気泡がないように接着剤を広げた。次いで、この装着具を、以下に述べるＵＶ光設備を用いてＵＶ光で硬化させて、ガラスおよびＬＣＤ装着具（偏光板面）の間に光硬化した接着剤層を得た。
【００４６】
硬化および接着剤で硬化した試料の試験
ＵＶ光は、Ｆｕｓｏｎ  ＵＶ「Ｄ」バルブを使用したＦｕｓｉｏｎ  ＵＶコンベアベルト搬送によるものとした。強度を２．８１３Ｗ／ｃｍ2、露光量を約６．７７Ｊ／ｃｍ2に設定した。装着具を約３ｆｔ．／分で露光装置内を通過させた。弾性率および平均応力対歪み曲線の測定に使用した試料は、約２インチ×６インチの深さ約２ｍｍの窪みを有するテフロン（Ｔｅｆｌｏｎ）コートしたスチール製固定具内で作製した。この固定具の窪みに液体接着剤を装入してＵＶ硬化用Ｆｕｓｉｏｎ光源を通過させ、硬化接着剤の「細片」を得、これをＩｎｓｔｒｏｎ装置に取り付けて引張力を測定することによって硬化接着剤層の応力対歪み曲線を得た。
【００４７】
リワーク性試験
表１に報告する様々な接着剤組成物のリワーク性に関する実験においては、所与の接着剤を使用し、ＮＥＣまたは東芝ＬＣＤパネルのいずれかにガラス板を貼り合わせた。リワーク性を試験するために、所与の貼合されたＬＣＤパネルを加熱した後、ワイヤーを用いて接着剤層内を「切り進む」ことによって、接着剤界面におけるガラス板のＬＣＤからの分離を開始した。技術者がワイヤーの両端を持ち、硬化接着剤層内を引き抜こうとするに従いワイヤーがＵ字型になって剥離が起こるようにした。
【００４８】
リワーク性を２つのレベルで表１に報告する。「通過レベル１」においては、作業者はＬＣＤおよびカバープレート表面を損傷することなく２分以内の短時間でワイヤー工具を用いて接着剤内を切り進み、接着剤をＬＣＤおよびガラスから除去することができた。「通過レベル２」においては、作業者は接着剤を除去することができたが、さほどきれいに除去されず、２分間を超える長時間を要した。
【００４９】
ＮＥＣ  ＮＬ１０２７６ＢＣ２４−１  ３  ＬＣＤパネルはＮＥＣ  Ｅｌｅｃｔｒｏｎｉｃｓ  Ａｍｅｒｉｃａ，Ｉｎｃ．（Ｐ．Ｏ．Ｂｏｘ  ９５１１５４，Ｄａｌｌａｓ，ＴＸ  ７５３９５−１１５４）から購入した。
【００５０】
東芝ＬＴＤ１２１ＫＭ２Ｍ  ＬＣＤパネルは、Ｔｏｓｈｉｂａ  Ａｍｅｒｉｃａ  Ｅｌｅｃｔｒｏｎｉｃ  Ｃｏｍｐｏｎｅｎｔｓ（Ｐ．Ｏ．Ｂｏｘ  ９９４２１，Ｌｏｓ  Ａｎｇｅｌｅｓ，ＣＡ  ９００７４）から購入した。
本発明は以下の実施の態様を含むものである。
１．  ａ）複数のエチレン性不飽和基を有する脂肪族ウレタンアクリレート、
ｂ）単官能性モノマー、
ｃ）光重合開始剤、
ｄ）可塑剤、および
ｅ）連鎖移動剤
を含む化学線硬化型接着剤組成物。
２．  ａ）複数のエチレン性不飽和基を有する脂肪族ウレタンアクリレート、
ｂ）フェノキシエチルアクリレートおよびトリメチロールプロパンホルマールアクリレートからなる群から選択される単官能性モノマー、
ｃ）光重合開始剤、
ｄ）可塑剤、ならびに
ｅ）連鎖移動剤
を含む化学線硬化型接着剤組成物。
３．  ａ）複数のエチレン性不飽和基を有する脂肪族ウレタンアクリレート、
ｂ）単官能性モノマー、
ｃ）二官能性アルファ−ヒドロキシケトン、１−ヒドロキシシクロヘキシルフェニルケトン、および２，４，６−トリメチルベンゾイルフェニルホスフィンオキシドからなる群から選択される光重合開始剤、
ｄ）可塑剤、ならびに
ｅ）連鎖移動剤
を含む化学線硬化型接着剤組成物。
４．  ａ）複数のエチレン性不飽和基を有する脂肪族ウレタンアクリレート、
ｂ）単官能性モノマー、
ｃ）光重合開始剤、
ｄ）可塑剤、ならびに
ｅ）ペンタエリスリトールテトラキス（３−メルカプトプロピオネート）、２−メルカプトベンゾチアゾール、２−メルカプトベンゾオキサゾール、４−メチル−４Ｈ−１，２，４−トリアゾール−３−チオール、Ｎ−フェニルグリシン、１，１−ジメチル−３，５−ジケトシクロヘキサン、２−メルカプトベンズイミダゾール、ペンタエリスリトールテトラキス（メルカプトアセタート）、４−アセトアミドチオフェノール、メルカプトコハク酸、ドデカンチオール、およびベータ−メルカプトエタノールからなる群から選択される連鎖移動剤
を含む化学線硬化型接着剤組成物。
５．  ａ）複数のエチレン性不飽和基を有する脂肪族ウレタンアクリレート、
ｂ）単官能性モノマー、
ｃ）光重合開始剤、
ｄ）可塑剤、および
ｅ）ペンタエリスリトールテトラキス（３−メルカプトプロピオネート）
を含む化学線硬化型接着剤組成物。
６．  ａ）複数のエチレン性不飽和基を有する脂肪族ウレタンアクリレート、
ｂ）単官能性モノマー、
ｃ）光重合開始剤、
ｄ）ジブトキシエトキシエチルアジペートおよびジブトキシエトキシエチルホルマールからなる群から選択される可塑剤、ならびに
ｅ）連鎖移動剤
を含む化学線硬化型接着剤組成物。
７．  前記組成物がリワーク性を有する、前記１、２、３、４、５、または６のいずれかに記載の化学線硬化型接着剤組成物。
８．  化学線で硬化させた状態において、およびガラス板をＬＣＤの前面偏光板に貼り合わせるための使用において、前記組成物が、光漏れ試験で、２以下の光漏れ試験評点を示す、前記１、２、３、４、５、または６のいずれかに記載の化学線硬化型接着剤組成物。
９．  化学線で硬化させた状態において、およびガラス板をＬＣＤの前面偏光板に貼り合わせるための使用において、前記組成物が、プーリング試験で、１以下のプーリング試験評点を示す、前記１、２、３、４、５、または６のいずれかに記載の化学線硬化型接着剤組成物。
１０．  前記可塑剤の量が少なくとも１０重量パーセントである、前記１、２、３、４、５、または６のいずれかに記載の化学線硬化型接着剤組成物。
１１．  前記可塑剤の量が１０重量パーセント〜約４０重量パーセントの範囲にある、前記１０に記載の化学線硬化型接着剤組成物。
１２．  前記モノマーの量が少なくとも１０重量パーセントである、前記１、２、３、４、５、または６のいずれかに記載の化学線硬化型接着剤組成物。
１３．  前記モノマーの量が１０重量パーセント〜約４０重量パーセントの範囲にある、前記１２に記載の化学線硬化型接着剤組成物。
１４．  前記連鎖移動剤の量が約４重量パーセント〜約８重量パーセントの範囲にある、前記１に記載の化学線硬化型接着剤組成物。
１５．  前記光重合開始剤の量が約０．５重量パーセント〜約２重量パーセントの範囲にある、前記１に記載の化学線硬化型接着剤組成物。
１６．  硬化した状態の前記組成物が、０．３５Ｍｐａ未満の弾性率を示す、前記１、２、３、４、５、または６のいずれかに記載の化学線硬化型接着剤組成物。